СПОСОБ ИЗГОТОВЛЕНИЯ ЛЕГКИХ КЕРАМИЧЕСКИХ МАТЕРИАЛОВ

1. Способ изготовления керамических материалов, отличающийся тем, что к керамической массе-сырцу добавляют в расчете на сумму керамической массы-сырца и полимерных частиц от 0,5 до 90 мас.% сферических полимерных частиц диаметром от 5 мкм до 3 мм, и что эту смесь затем по желанию сушат и при необходимости подвергают термической обработке.
2. Способ по п. 1, отличающийся тем, что сырую керамическую массу спрессовывают в керамические материалы, что сырая керамическая масса содержит более 10 мас.% керамических частиц, которые больше 0,6 мм, и что эту смесь затем сушат, при необходимости отжигают и обжигают.
3. Способ по п. 1, отличающийся тем, что сырую керамическую массу перерабатывают в керамический материал, что сырая керамическая масса содержит менее 10 мас.% керамических частиц, которые больше 0,6 мм, и что эту смесь затем сушат, при необходимости отжигают и обжигают.
4. Способ по п. 1, отличающийся тем, что сферические полимерные частицы имеют мономодально распределение по размеру зерен.
5. Способ по п. 1, отличающийся тем, что сферические частицы полимера состоят из полимера с температурой деструкции ниже 280°C, и что керамическую массу-сырец обжигают при температуре, которая превышает температуру деструкции по меньшей мере на 100°C.
6. Способ по п. 1, отличающийся тем, что полимер представляет собой полиметакрилат, полиоксиметилен или поли-α-метилстирол, и что частицы имеют диаметр от 10 мкм до 200 мкм.
7. Способ по п. 6, отличающийся тем, что полиметакрилат содержит долю кислорода по меньшей мере в 25 мас.%.
8. Способ по п. 7, отличающийся тем, что полиметакрилат содержит долю метилметакрилата по меньшей мере в 80 мас.%.
9. Способ по п. 1, отличающийся тем, что доля полимерных частиц, добавляемых к керамической массе-сырцу, составляет от 40 до 70 мас.%.
10. Способ по п. 1, отличающийся тем, что полимерные частицы представляют собой термопластические суспензионные полимеризаты.
11. Способ по одному из пп. 1-10, отличающийся тем, что полимерные частицы имеют распределение по размеру зерен от 0,5 до 2,0.
12. Способ по п. 3, отличающийся тем, что полимерные частицы, распределенные в жидкости, предпочтительно в воде, искусственной смоле или спирте, в форме суспензии подмешивают к керамической массе.
13. Огнеупорный керамический материал, отличающийся тем, что он имеет долю пор более 20 об.%, и что поры изолированы и имеют сферическую форму.
14. Огнеупорный материал по п. 13, отличающийся тем, что доля пор в нем составляет от 40 до 70 об.%.
15. Огнеупорный материал по п. 13 или 14, отличающийся тем, что поры имеют диаметр от 5 до 200 мкм.
16. Огнеупорный материал по п. 13, отличающийся тем, что обожженный материал имеет долю сажи менее 0,05 мас.%.
17. Применение материала по одному из пп. 13-16 в качестве теплоизолирующего материала, в качестве рабочей футеровки или внутренней изоляции в доменных печах или реакторах, в строительстве реакторов, в качестве материала-носителя для катализаторов, для сооружения вагонеток туннельных печей, в качестве черепицы, настенной облицовки, керамики для посуды или для изготовления украшений.